(57)【要約】【課題】所望の強度を維持しつつ、より軽量化を図れる魚釣り用具を提供すること。【解決手段】本発明の魚釣り用具は、樹脂母材に添加材を混合してなる材料で成形された魚釣り用具であって、前記添加材は、少なくとも一部に前記樹脂母材の比重よりも小さい比重を有する小比重材料を含むことを特徴とする。【選択図】なし【特許請求の範囲】
【請求項１】
樹脂母材に添加材を混合してなる材料で成形された魚釣り用具であって、前記添加材は、前記樹脂母材の比重よりも小さい比重を有する小比重材料を少なくとも一部含むことを特徴とする魚釣り用具。
【請求項２】
前記小比重材料は、前記樹脂母材の強度を向上させる強化材であることを特徴とする請求項１記載の魚釣り用具。
【請求項３】
前記小比重材料は、中空形状を有することを特徴とする請求項１又は請求項２記載の魚釣り用具。
【発明の詳細な説明】
【技術分野】
【０００１】
本発明は、樹脂で成形された魚釣り用具に関する。
【背景技術】
【０００２】
通常、魚釣り用具には、成形加工が容易で耐食性に優れ、しかも軽量化を図ることができることから、数多くの樹脂成形品が用いられている。しかしながら、樹脂成形品は、Ａｌ合金やＭｇ合金と比較して強度が劣るために、比較的高い強度を必要とする部位にはＡｌ合金やＭｇ合金が用いられている。
【０００３】
このような金属材料を用いると、耐食性を向上させるために表面処理を行う必要があり、軽量化も図ることになると高価な材料を選択することになり、結果としてコストが高騰する。このようなコストの高騰を抑えつつ、十分な強度を維持するために、カーボン繊維やガラス繊維などの強化材を混入した樹脂材料を成形材料として用いている（特許文献１，２）。
【０００４】
【特許文献１】実開昭５６−３７８７８号公報
【特許文献２】実開昭５９−８０４３３号公報
【発明の開示】
【発明が解決しようとする課題】
【０００５】
このような強化材を混入した樹脂材料で構成された魚釣り用具は、金属材料で構成されたものに比べて耐食性が良く、しかも軽量であると同時に強度も高い。しかしながら、魚釣り用具に対するユーザの軽量化の要望はさらに高く、強化材を混入した樹脂材料で構成された魚釣り用具でも軽量化が十分ではない。
【０００６】
本発明はかかる点に鑑みてなされたものであり、所望の強度を維持しつつ、より軽量化を図れる魚釣り用具を提供することを目的とする。
【課題を解決するための手段】
【０００７】
本発明の魚釣り用具は、樹脂母材に添加材を混合してなる材料で成形された魚釣り用具であって、前記添加材は、前記樹脂母材の比重よりも小さい比重を少なくとも一部有する小比重材料を含むことを特徴とする。
【０００８】
この構成によれば、樹脂母材の比重よりも小さい比重を有する小比重材料を少なくとも一部含む添加材を樹脂母材に混合してなる材料を用いているので、小比重材料により樹脂母材の強度を向上させて所望の強度を維持する。しかも、小比重材料は樹脂母材の比重よりも小さい比重を有するので、成形品全体としてより軽量化を図ることができる。
【０００９】
本発明の魚釣り用具においては、前記小比重材料は、前記樹脂母材の強度を向上させる強化材であることが好ましい。また、本発明の魚釣り用具においては、前記小比重材料は、中空形状を有することが好ましい。
【発明の効果】
【００１０】
本発明の魚釣り用具は、樹脂母材の比重よりも小さい比重を有する小比重材料を少なくとも一部含む添加材を樹脂母材に混合してなる材料を用いるので、所望の強度を維持しつつ、より軽量化を図ることができる。
【発明を実施するための最良の形態】
【００１１】
本発明者は、強化材を混入した樹脂材料と強化材の比重がいずれも樹脂母材の比重よりも重い点に着目し、樹脂母材の比重よりも小さい比重を有する小比重材料を含む添加材を少なくとも一部含有する樹脂材料で構成された魚釣り用具により十分な軽量化を図ることができることを見出し本発明をするに至った。
【００１２】
以下、本発明の実施の形態について添付図面を参照して詳細に説明する。
本発明の魚釣り用具は、樹脂母材に添加材を混合してなる材料で成形された魚釣り用具（成形品）であって、前記添加材は、少なくとも一部に前記樹脂母材の比重よりも小さい比重を有する小比重材料を含むことを特徴とする。
【００１３】
樹脂母材としては、ＡＢＳ（アクリロニトリル・ブタジエン・スチレン）樹脂、ポリアミド樹脂、ポリカーボネート樹脂などを用いることができる。添加材としては、樹脂母材の比重よりも小さい比重を有する小比重材料を用いることができる。この小比重材料としては、樹脂母材の強度を向上させる強化材である球体、中空球体などガラスを主成分とする強化材などを用いることができるが、小比重材料の形態について制限はない。特に、中空形状の小比重材料は、中実材に比べて少量で占める体積が大きくなるので好ましい。また、添加材には、小比重材料が少なくとも一部含まれていれば良いので、前記小比重材料の他に、ガラス繊維、カーボン繊維などの強化材が含まれていても良い。
【００１４】
また、小比重材料の粒径は、その配合量などを考慮して、３０μｍ〜７０μｍであることが好ましい。小比重材料の樹脂母材に対する含有量は、成形品強度、成形品重量、成形性、表面処理性などを考慮して、例えば、ＡＢＳ樹脂成形品の場合で２５重量％以下、好ましくは５重量％〜２０重量％であることが好ましい。
【００１５】
樹脂母材には、成形品としての性能を維持するために、本発明の効果を損なわない範囲内で適宜他の添加材を混入しても良い。また、本発明の魚釣り用具としては、釣り用リールや釣り竿などの大物部品や小物部品などを挙げることができる。
【００１６】
本発明に係る魚釣り用具は、樹脂母材に少なくとも一部に小比重材料を含む添加材を混入し、混入後の材料を用いて所望形状に射出成形することにより製造することができる。なお、成形においては、あらかじめ樹脂母材と添加材とを混練してなる材料を用いて行っても良く、成形の際に樹脂母材と添加材とを混合しながら行っても良い。
【００１７】
次に、本発明の効果を明確にするために行った実施例について説明する。
（実施例１）
平均粒径が３０μｍであり、比重０．６である中空ガラス球体（Ａ）を樹脂母材であるＡＢＳ樹脂（比重１．０３）に混合して混合材料を作製した。このとき、中空ガラス球体の添加量を０重量％から５０重量％まで５重量％刻みで変更して１１種類の混合材料を作製した。それらの混合材料を用いてそれぞれベイトリール用サイドプレートを成形した。
【００１８】
これらのベイトリール用サイドプレートの重量をそれぞれ測定した。その測定結果を図１に示す（黒丸印）。図１から分かるように、中空ガラス球体の添加量が増加するにつれてベイトリール用サイドプレート（成形品）の重量が減少している。例えば、中空ガラス球体の添加量が２５重量％のときのベイトリール用サイドプレートの重量は約５．２ｇであり、本発明に係る小比重材料を添加しない場合のベイトリール用サイドプレートの重量である約６．０ｇより０．８ｇ（１３．２％）の軽量化が図れている。
【００１９】
また、それぞれのベイトリール用サイドプレートにおける中空ガラス球体の体積％を算出した。さらに、それぞれのベイトリール用サイドプレートの強度を測定した。強度は、製品としたときの落下強度試験（例えば、実開昭５９−８０４３３号公報の第３図）を実施することにより測定した。それらの結果を図２に示す。図２から分かるように、中空ガラス球体の添加量が増加するにつれてベイトリール用サイドプレートにおける中空ガラス球体の体積が増加する。また、強度については、中空ガラス球体の添加量が２０重量％を超えてから低下している。
【００２０】
（実施例２）
平均粒径が３５μｍであり、比重０．３８である中空ガラス球体（Ｂ）を樹脂母材であるＡＢＳ樹脂（比重１．０３）に混合して混合材料を実施例１と同様に作製し、それらの混合材料を用いてそれぞれベイトリール用サイドプレートを成形した。これらのベイトリール用サイドプレートの重量を実施例１と同様にそれぞれ測定した。その測定結果を図１に併記する（白四角印）。図１から分かるように、中空ガラス球体の添加量が増加するにつれてベイトリール用サイドプレート（成形品）の重量が減少している。例えば、中空ガラス球体の添加量が２５重量％のときのベイトリール用サイドプレートの重量は約４．３ｇであり、本発明に係る小比重材料を添加しない場合のベイトリール用サイドプレートの重量である約６．０ｇより１．７ｇ（２８．０％）の軽量化が図れている。
【００２１】
（実施例３）
平均粒径が４０μｍであり、比重０．３２である中空ガラス球体（Ｃ）を樹脂母材であるＡＢＳ樹脂（比重１．０３）に混合して混合材料を実施例１と同様に作製し、それらの混合材料を用いてそれぞれベイトリール用サイドプレートを成形した。これらのベイトリール用サイドプレートの重量を実施例１と同様にそれぞれ測定した。その測定結果を図１に併記する（黒三角印）。図１から分かるように、中空ガラス球体の添加量が増加するにつれてベイトリール用サイドプレート（成形品）の重量が減少している。例えば、中空ガラス球体の添加量が２５重量％のときのベイトリール用サイドプレートの重量は約３．９ｇであり、本発明に係る小比重材料を添加しない場合のベイトリール用サイドプレートの重量である約６．０ｇより２．１ｇ（３４．７％）の軽量化が図れている。
【００２２】
このように、本実施の形態のベイトリール用サイドプレートは、ＡＢＳ樹脂の比重よりも小さい比重を有する中空ガラス球体をＡＢＳ樹脂に混合してなる材料を用いているので、中空ガラス球体によりＡＢＳ樹脂の強度を向上させて所望の強度を維持する。しかも、中空ガラス球体はＡＢＳ樹脂の比重よりも小さい比重を有するので、成形品全体としてより軽量化を図ることができる。
【００２３】
本発明は上記実施の形態に限定されず、種々変更して実施することが可能である。上記実施の形態においては、樹脂母材としてＡＢＳ樹脂を用いた場合について説明しているが、本発明は樹脂母材としてＡＢＳ樹脂以外の樹脂を用いても同様の効果を発揮する。また、上記実施の形態においては、小比重材料が中空ガラス球体である場合について説明しているが、本発明は小比重材料が中空ガラス球体以外のものであっても同様の効果を発揮する。さらに、上記実施の形態においては、添加材が小比重材料のみである場合について説明しているが、本発明は添加材の一部に小比重材料が含まれている場合でも効果を発揮する。その他、本発明の目的の範囲を逸脱しない限りにおいて適宜変更することが可能である。
【図面の簡単な説明】
【００２４】
【図１】中空ガラス球体の添加量と成形品重量との関係を示す特性図である。
【図２】中空ガラス球体の添加量と、中空ガラス球体の体積％及び強度との関係を示す特性図である。
【符号の説明】
【００２５】
Ａ  実施例１の中空ガラス球体
Ｂ  実施例２の中空ガラス球体
Ｃ  実施例３の中空ガラス球体
【図１】
2006230284.tif 000002
【図２】
2006230284.tif 000003